(57)【要約】【課題】ガスバリア性および密着性に優れたガスバリアフィルムおよびその製造方法を提供する。【解決手段】フィルム基材上にガスバリア層が積層された構成を有し、該ガスバリア層は、該フィルム基材に高周波電力を印加して該フィルム基材の周辺でプラズマ生成ガスをプラズマ化させ、更に、該フィルム基材に負の直流高電圧のパルスを印加しつつターゲット材料をスパッタすることにより積層されていることを特徴とするガスバリアフィルム。【選択図】なし【特許請求の範囲】
【請求項１】
フィルム基材上にガスバリア層が積層された構成を有し、該ガスバリア層は、該フィルム基材に高周波電力を印加して該フィルム基材の周辺でプラズマ生成ガスをプラズマ化させ、更に、該フィルム基材に負の直流高電圧のパルスを印加しつつターゲット材料をスパッタすることにより積層されていることを特徴とするガスバリアフィルム。
【請求項２】
前記ガスバリア層が酸化珪素又は酸窒化珪素からなる請求項１に記載のガスバリアフィルム。
【請求項３】
フィルム基材上に高平滑化層及びガスバリア層がこの順に積層された構成を有する請求項１又は２のいずれかに記載のガスバリアフィルム。
【請求項４】
真空引きされたチャンバー内にプラズマ生成ガスを導入し、該チャンバー内においてフィルム基材に高周波電力を印加して該フィルム基材の周辺で該プラズマ生成ガスをプラズマ化させ、更に、該フィルム基材に負の直流高電圧のパルスを印加しつつターゲット材料をスパッタすることにより、該フィルム基材上にガスバリア層を積層することを特徴とするガスバリアフィルムの製造方法。
【請求項５】
フィルム基材上に高平滑化層及びガスバリア層をこの順に積層するガスバリアフィルムの製造方法であって、
フィルム基材上に高平滑化層を積層し、
真空引きされたチャンバー内にプラズマ生成ガスを導入し、該チャンバー内において高平滑化層が積層された前記フィルム基材に高周波電力を印加して該フィルム基材の周辺で該プラズマ生成ガスをプラズマ化させ、更に、該フィルム基材に負の直流高電圧のパルスを印加しつつターゲット材料をスパッタすることにより、該フィルム基材上にガスバリア層を積層することを特徴とするガスバリアフィルムの製造方法。
【発明の詳細な説明】
【技術分野】
【０００１】
本発明は、ガスバリアフィルムおよびその製造方法に関する。
【背景技術】
【０００２】
液晶表示素子、有機エレクトロルミネッセンス（有機ＥＬ）表示素子などにおいては、フレキシブル化、軽量化、薄型化などの要求に伴い、透明性樹脂フィルムが、従来の薄型表示装置に用いられていたガラス基板に代わって利用され始めている。
【０００３】
透明性樹脂フィルムはガラス基板に比べてガスバリア性に劣るという問題点がある。有機ＥＬ表示素子の基板としてこれを用いた場合には、ガスバリア性が劣ることから水蒸気や酸素が透過し、有機膜が劣化して発光特性、耐久性等を損なう要因となる。また、表面平滑性が劣り表面に突起があると、ガスバリア膜にピンホールが発生しやすく、ガスバリア性が十分に得られない。さらに、表面の突起により上面に製膜した電極層にも突起が生じ、断線や短絡が生じる問題があった。
【０００４】
特許文献１、２には、プラスチックフィルム等の基材上に金属酸化膜を真空蒸着して薄膜を形成するガスバリアフィルムの製造方法が開示されている。
【特許文献１】特開平２−１２２９２４号公報
【特許文献２】特開平２−２５０９５３号公報
【発明の開示】
【発明が解決しようとする課題】
【０００５】
しかしながら、フィルム基材に対しガスバリア層が積層された従来のガスバリアフィルムにおいては、フィルム基材とガスバリア層との間の密着性が損なわれ、十分なガスバリア性が発揮されない、あるいは経時変化に伴いガスバリア性が悪化するという問題があった。特に、高平滑性を有するガスバリアフィルムを得ようと、高平滑化層上にガスバリア層を積層する場合において、その傾向は顕著であった。
本発明は、上記事情に鑑みてなされたものであって、ガスバリア性および密着性に優れた高平滑ガスバリアフィルムおよびその製造方法を提供することを目的とする。
【課題を解決するための手段】
【０００６】
本発明者らは、前記課題を解決するために以下の手段を提案する。
すなわち、本発明の第一の態様は、フィルム基材上にガスバリア層が積層された構成を有し、該ガスバリア層は、該フィルム基材に高周波電力を印加して該フィルム基材の周辺でプラズマ生成ガスをプラズマ化させ、更に、該フィルム基材に負の直流高電圧のパルスを印加しつつターゲット材料をスパッタすることにより積層されていることを特徴とするガスバリアフィルムである。
また、本発明の第二の態様は、真空引きされたチャンバー内にプラズマ生成ガスを導入し、該チャンバー内においてフィルム基材に高周波電力を印加して該フィルム基材の周辺で該プラズマ生成ガスをプラズマ化させ、更に、該フィルム基材に負の直流高電圧のパルスを印加しつつターゲット材料をスパッタすることにより、該フィルム基材上にガスバリア層を積層することを特徴とするガスバリアフィルムの製造方法である。  
【発明の効果】
【０００７】
本発明により、ガスバリア性および密着性に優れたガスバリアフィルムが提供できる。さらに、本発明においてはガスバリア性および密着性に優れていることに加えて、高平滑性をも併せ持ったガスバリアフィルムを提供できるところにも特徴を有する。高密着性を有することによって、ガスバリア層のクラック、剥離等を防止し、優れたガスバリア性を長時間維持することができる。
従って、本発明のガスバリアフィルムは、水蒸気の発生を嫌う、液晶表示素子、有機ＥＬ表示素子などにおいて、水蒸気等による有機物の劣化の防止などが期待され、特に有機EL表示素子においては発光寿命、発光効率を向上させるために好適に用いることができる。
【発明を実施するための最良の形態】
【０００８】
＜ガスバリアフィルム＞
本発明のガスバリアフィルムは、フィルム基材上にガスバリア層が積層された構成を有する。
本発明のガスバリアフィルムにおいて、フィルム基材の材料としては、液晶表示素子、有機エレクトロルミネッセンス（有機ＥＬ）表示素子などの用途分野の要求性能に応じて適宜選択され、特に制約はないが、例えば、ポリイミド、ポリアミド、ポリアミドイミド、ポリフェニレンエーテル、ポリエーテルケトン、ポリエーテルエーテルケトン、ポリオレフィン、ポリエステル、ポリカーボネート、ポリスルフォン、ポリエーテルスルフォン、ポリフェニレンスルフィド、ポリアリレート、アクリル系樹脂、脂環式構造含有重合体、芳香族系重合体などが挙げられる。これらの中でも汎用性、透明性、耐熱性等の観点からポリエステル、ポリアミドが特に好ましい。
【０００９】
ポリエステルとしては、ポリエチレンテレフタレート（ＰＥＴ）、ポリブチレンテレフタレート、ポリエチレンナフタレート、ポリアリレートなどが挙げられる。
【００１０】
ポリアミドとしては、全芳香族ポリアミド；ナイロン６、ナイロン６６、ナイロン共重合体が挙げられる。
【００１１】
フィルム基材の厚さとしては特に制約はなく、通常１〜１０００μｍ、好ましくは５〜５００μｍ、実用性の面から１０〜２００μｍである。
【００１２】
本発明のガスバリアフィルムは、フィルム基材上に高平滑化層及びガスバリア層がこの順に積層された構成を有するものとすることができる。高平滑化層を積層することによりフィルム基材の凸凹を埋め、後述のとおり非常に高平滑な面を得ることができる。高平滑化層としては、液晶表示素子、有機ＥＬ表示素子などに適用可能となる高平滑化面を付与するものであれば制約はないが、例えば、エネルギー線硬化型化合物を含有するハードコート層形成材料を好ましく用いることができる。
ここで、エネルギー線硬化型化合物とは、紫外線や電子線のようなエネルギー線を照射することにより、架橋、硬化する重合性化合物を指す。
このようなエネルギー線硬化型化合物としては、例えば光重合性プレポリマー及び／又は光重合性モノマーを挙げることができる。光重合性プレポリマーとしては、例えば、ポリエステルアクリレート系、エポキシアクリレート系、ウレタンアクリレート系、ポリオールアクリレート系などが挙げられる。また、光重合性モノマーとしては、例えば１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリルかシクロヘキシルジ（メタ）アクリレート、イソシアヌレートジ（メタ）アクリレート、トリメチロールプロパントリ（メタ）アクリレート、ペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ペンタエリスリトールヘキサ（メタ）アクリレート、カプロラクトン変性ジペンタエリスリトールヘキサ（メタ）アクリレートなどが挙げられる。これらは１種類で用いても良いし、２種類以上組み合わせて用いても良い。
また、前記エネルギー線硬化型化合物は、所望により光重合開始剤を併用することができる。光重合開始剤としては、例えば、ベンゾイン系、アセトフェノン系、ベンゾフェノン系、アントラキノン系等を挙げることができる。配合量としては、通常、前記エネルギー線硬化型化合物に対して、０．２〜１０質量％の範囲で選ばれる。
ハードコート層形成材料としては、エネルギー線硬化型化合物以外にも溶剤を含有させることができる。例えば、脂肪族炭化水素系、芳香族炭化水素系、アルコール系、ケトン系、セロソルブ系、グリコールエーテル系などの溶剤が挙げられる。
この他、ハードコート層形成材料として光増感剤、架橋剤、酸化防止剤、重合禁止剤、レベリング剤、消泡剤などを適宜含有させてもよい。
本発明において、高平滑化層はそれを積層することによりフィルム基材の凹凸を埋め、高平滑な面を得ることを目的としている。従って、高平滑化層を形成するための材料、例えば前記ハードコート層形成材料には、フィラー等の固形物が含まれないことが好ましい。尚、高平滑化層を積層していないフィルム基材、例えば、ポリエチレンテレフタレート（ＰＥＴ）の中心平均粗さ（Ｒａ）は、最も平滑性の高いグレードのものでも１．５ｎｍ程度である。
これに対して、高平滑化層の中心平均粗さ（Ｒａ）としては、１．０ｎｍ以下であることが好ましく、０．５ｎｍ以下であることがより好ましく、０．３ｎｍ以下であることが特に好ましい。尚、本発明で用いる中心平均粗さ（Ｒａ）とは、ＪＩＳ Ｂ０６０１に定義されているものを、測定面に対して適用できるよう三次元に拡張したものをいう。詳細は後述する。
高平滑化層の厚さとしては特に制約はなく、通常５〜１００μｍ、好ましくは８〜５０μｍ、さらに好ましくは９〜２０μｍである。高平滑化層の厚さが５μｍ未満の場合、フィルム基材の凸凹の影響により高平滑な表面が得られない場合があり、また、高平滑化層の厚さが１００μｍを超える場合、カール等の問題を生じる恐れがある。
【００１３】
本発明のガスバリアフィルムにおいて、ガスバリア層の材料としては、酸素及び水蒸気の透過を阻止するものであれば制約はないが、例えば、窒化珪素、酸化珪素、酸窒化珪素などの珪素化合物、酸化アルミニウム、酸窒化アルミニウムなどのアルミニウム化合物、酸化マグネシウム、酸化亜鉛、酸化インジウム、酸化スズなどの無機酸化物などが挙げられる。これらの中でも、珪素化合物が好ましく、酸化珪素及び酸窒化珪素がより好ましい。ガスバリア層の厚さとしても、酸素及び水蒸気の透過を阻止するものであれば特に制約はないが、１０〜１０００ｎｍであることが好ましく、２０〜５００ｎｍであることがより好ましく、５０〜２００ｎｍであることが特に好ましい。ガスバリア層の厚さが１０ｎｍ未満では十分なガスバリア性が十分に得られず、また、１０００ｎｍを超えると透明性等が悪化し液晶表示素子、有機ＥＬ表示素子などに適用する場合に問題となる。
【００１４】
ガスバリア層の中心平均粗さ（Ｒａ）としては、液晶表示素子、有機ＥＬ表示素子などに適用可能となるものであれば制約はないが、２．０ｎｍ以下であることが好ましく、１．０ｎｍ以下であることがより好ましく、０．５ｎｍ以下であることが特に好ましい。
【００１５】
ガスバリア層を設けた本発明のガスバリアフィルムの水蒸気透過率としては、液晶表示素子、有機ＥＬ表示素子などに適用可能となるものであれば制約はないが、１．０ｇ／ｃｍ２・ｄａｙ以下であることが好ましく、０．５ｇ／ｃｍ２・ｄａｙ以下であることがより好ましく、０．１ｇ／ｃｍ２・ｄａｙ以下であることが特に好ましい。
【００１６】
本発明のガスバリアフィルムの全光線透過率としては、液晶表示素子、有機ＥＬ表示素子などに適用可能となるものであれば制約はないが、６０％以上であることが好ましく、７０％以上であることがより好ましく、７５％以上であることが特に好ましい。
【００１７】
（ガスバリアフィルムの製造方法）
本発明のガスバリアフィルムの製造方法は、真空引きされたチャンバー内にプラズマ生成ガスを導入し、該チャンバー内においてフィルム基材に高周波電力を印加して該フィルム基材の周辺で該プラズマ生成ガスをプラズマ化させ、更に、該フィルム基材に負の直流高電圧のパルスを印加しつつターゲット材料をスパッタすることにより、該フィルム基材上にガスバリア層を積層することを特徴とする。
【００１８】
本発明のガスバリアフィルムの製造方法においては、フィルム基材に高周波電力を印加して該フィルム基材の周辺でプラズマ生成ガスをプラズマ化させ、更に、該フィルム基材に負の直流高電圧のパルスを印加しつつターゲット材料をスパッタする方法（以下、本明細書において、ダイナミックイオンミキシング法という。）により積層する。フィルム基材に負の直流高電圧のパルスを印加しつつターゲット材料をスパッタすることにより真空成膜とイオン注入（発生したプラズマがフィルム基材面に衝突することをいう。）を同時に行なう。フィルム基材に高周波電力を印加することによりフィルム基材の周辺でプラズマ生成ガスをプラズマ化させ、かつ、フィルム基材に負の直流高電圧のパルスを印加することにより、発生したプラズマをフィルム基材側に方向付け（イオン注入）することができる。また、フィルム基材に高周波電力を印加することによって、イオン注入によるフィルム基材の帯電を除去することもできる。
【００１９】
本発明の製造方法によれば、ダイナミックイオンミキシング法を用いることで、フィルム基材とガスバリア層とを、高密着に積層することができ、ガスバリア性に優れたガスバリアフィルムを製造することができる。
【００２０】
本発明のガスバリアフィルムの製造方法において、ダイナミックイオンミキシング法に用いるプラズマ生成ガスとしては、水素、窒素、酸素、アルゴン、ヘリウム、フルオロカーボン系の有機化合物などが挙げられる。
【００２１】
注入イオン濃度は、通常１×１０１５ｉｏｎｓ／ｃｍ２以上、好ましくは１×１０１６ｉｏｎｓ／ｃｍ２以上、より好ましくは１×１０１６〜１０１８ｉｏｎｓ／ｃｍ２である。プラズマガス圧力としては、１．０×１０１〜１．０×１０−３Ｐａが好ましく、１．０×１００〜１．０×１０−３Ｐａがより好ましく、１．０×１００〜１．０×１０−２Ｐａが特に好ましい。
【００２２】
本発明のガスバリアフィルムの製造方法において、ガスバリア層の積層は、ダイナミックイオンミキシング法を用いることにより、例えば、下記のとおりおこなわれる。
【００２３】
まず、フィルム基材（ガスバリア層を積層する側に高平滑化層が積層されていても良い）を、例えば、珪素をターゲットとするチャンバー内に設置し、ロータリーポンプ、及び油拡散ポンプによりチャンバー内を減圧後、所定量のアルゴン、窒素、酸素等を導入する。尚、アルゴンはプラズマ化して負に印加されたターゲット材料に誘引されることにより珪素等をスパッタするために使用され、窒素等は同じくプラズマ化されることによりターゲット材料に誘引され、珪素と反応して酸窒化珪素等をスパッタするために使用される。
【００２４】
次いで、フィルム基材に高電圧パルス電源から−１００ｋＶ〜−１００Ｖの、より好ましくは−４０ｋＶ〜−３００Ｖの、特に好ましくは−２０ｋＶ〜−１０００Ｖの直流高電圧のパルスを印加して、フィルム基材周辺にもプラズマを発生させ、フィルム基材に対してイオン注入とともにスパッタをおこなう。この際、直流高電圧のパルスに高周波電力を重畳させてイオン注入を行う。すなわち、フィルム基材に対して、あらかじめ、１０μｓ〜４００ｍｓにパルス変調された、例えば、１３．５６ＭＨｚの高周波電力を印加して、フィルム基材の周辺にプラズマを発生させ、同時に、前記直流高電圧のパルスを印加して、プラズマを、フィルム基材に対して誘引する。
【００２５】
本発明において、フィルム基材は、ガスバリア層を積層する側に高平滑化層が積層されていても良い。高平滑化層を設けることにより、その上に積層されるガスバリア層を高平滑化する効果が得られる。
高平滑化層のフィルム基材への積層の方法は、制約されるものではないが、例えば、前述した各成分を含み、塗工に適した濃度に調整されたハードコート層形成材料（塗工液）を調製し、前記フィルム基材上に、従来公知の方法、例えば、バーコート法、ナイフコート法、ロールコート法、ブレードコート法、ダイコート法、グラビアコート法などを用いて、硬化後の厚さが所定の値になるように、コーティングして未乾燥塗膜を形成させたのち、６０〜１３０℃程度で１〜３分間程度乾燥処理後、乾燥塗膜に、エネルギー線を照射して該塗膜を硬化させることにより、行われる。
エネルギー線としては、例えば紫外線や電子線などが挙げられる。上記紫外線は、高圧水銀ランプ、ヒュージョンＨランプ、キセノンランプなどで得られ、照射量は、通常１００〜５００ｍJ／ｃｍ２であり、一方、電子線は、電子線加速器などによって得られ、照射量は、通常１５０〜３５０ｋＶである。このエネルギー線の中では、特に紫外線が好ましい。尚、電子線を使用する場合は、光重合開始剤を添加することなく、硬化層を得ることができる。
【００２６】
ガスバリア層の積層の際には、回転メインキャンを備えた真空スパッタ装置を用いることにより、回転メインキャンを回転させ、導入するガスを順次変えることで連続しておこなってもよい。
【実施例】
【００２７】
次に、実施例により本発明をさらに詳細に説明するが、本発明はこれらの例によって限定されるものではない。
尚、ガスバリアフィルムの構成や性能は、下記の方法に従って評価した。
【００２８】
（１）高平滑化層及びガスバリア層の膜厚の測定
触針式段差計（AMBIOS TECNOLOGY社製、XP-1）により測定する。
【００２９】
（２）スチールウール硬度
日本スチールウール（株）製スチールウール＃００００（超微細）を用い、高平滑化層表面を擦り付けた際の外観を目視にて観察し、
傷付きがないものを○
傷が確認されたものを×
として評価する。
【００３０】
（３）全光線透過率
透過率測定装置（ＵＶ-3101ＰＣ、島津製作所製）を使用し、ＪＩＳ  Ｋ７３６１に準拠して測定する。
【００３１】
（４）中心平均粗さ（Ｒａ）
原子間力顕微鏡（SIIナノテクノロジー社製、SPA300HV、DMFモード）により測定する（測定範囲：縦１μｍ×横１μｍ）。JIS B0601を測定面に対して適用できるよう三次元に拡張して、基準面から指定面までの偏差の絶対値を平均した値であり、次式で表される。
【００３２】
【数１】
2008246894.tif 000002
F(X,Y):全測定データの示す面
S0:指定面から理想的にフラットであると仮定したときの面積
Z0:指定面内のZデータの平均値
【００３３】
（５）密着性
ＪＩＳ  Ｋ５６００−５−６に準拠し、クロスカット法にて０〜５（５が最も密着性が悪い。）の６段階にて評価する。
【００３４】
（６）水蒸気透過率
Lyssyガス透過度計（Lyssy、L80-5000）にて測定する（フィルムの面積：５０ｃｍ２、試験条件：４０℃、９０％、常圧）。
【００３５】
（実施例１）
（ガスバリア層の積層）
フィルム基材として、厚さ188μｍのPETフィルム(東洋紡製：A-4300)を用い、この表面にガスバリア層を積層した。
すなわち、真空スパッタ装置のチャンバー内にフィルム基材を設置し、該チャンバーを真空引き後、アルゴン及び窒素からなるプラズマ生成ガスを導入した。それと同時に該チャンバー内において前記フィルム基材に高周波電力を印加して該フィルム基材の周辺で該プラズマ生成ガスをプラズマ化させ、更に、該フィルム基材に負の直流高電圧のパルスを印加するとともに珪素をターゲットとしてスパッタすることにより、該フィルム基材上に窒化珪素からなるガスバリア層を積層させてガスバリアフィルムを得た。
実施条件は次のとおりである。
【００３６】
[実施条件(ガスバリア層)]
ガスバリア層の積層の際には、直流高電圧のパルスの電源（栗田製作所製、PV-3-HSHV-0835）を装着させた真空スパッタ装置（ロック技研工業製）を用い、下記の条件にてガスバリア層の積層を行った。
・高周波電力(13.56MHz)：1000 W
・ターゲット：Si
・プラズマ生成ガス：Ar, N2
・ガス流量（ml/min）：Ar:100, N2:60
・プラズマガス圧力：2×10-1 Pa
・直流高電圧：-5 kV、5 μs（パルス幅）
・ターゲット電力：2500 W
・スパッタ時間：110 s
・膜厚：100nm
【００３７】
（実施例２）
（高平滑化層の塗工液の調製）
活性エネルギー線硬化性化合物である多官能アクリレート混合物［荒川化学工業(株)製、商品名「ビームセット５７７ＣＢ」、固形分濃度１００％］１００重量部に、光重合開始剤［チバ・スペシャルティ・ケミカルズ社製、商品名「イルガキュア９０７」］２重量部を添加して混合したのち、全体の固形分濃度が３０重量％になるようにメチルイソブチルケトン（ＭＩＢＫ）で希釈して、塗工液を調製した。
【００３８】
（高平滑化層の積層）
基材フィルムとして厚さ１８８μｍの両面易接着処理ポリエチレンテレフタレート（ＰＥＴ）フィルム［東洋紡績(株)製、商品名「Ａ４３００」］表面に、前記塗工液を硬化後の厚さが１０μｍになるように、マイヤーバーＮｏ．１６で塗布した。次いで、９０℃で１分間乾燥したのち、紫外線を光量３００ｍＪ／ｃｍ2で照射して硬化させることにより高平滑化層をフィルム基材上に積層した。
【００３９】
（ガスバリア層の積層）
前記高平滑化層が積層されたフィルム基材は真空スパッタ装置のチャンバー内に高平滑化層側をスパッタされるように設置した。該チャンバーは真空引き後、アルゴン、窒素及び酸素からなるプラズマ生成ガスを導入し、該チャンバー内において高平滑化層が積層された前記フィルム基材に高周波電力を印加して該フィルム基材の周辺で該プラズマ生成ガスをプラズマ化させ、更に、該フィルム基材に負の直流高電圧のパルスを印加するとともに珪素をターゲットとしてスパッタすることにより、該フィルム基材上に酸窒化珪素化合物からなるガスバリア層を積層させてガスバリアフィルムを得た。実施条件は次のとおりである。
【００４０】
[実施条件(ガスバリア層)]
ガスバリア層の積層の際には、直流高電圧のパルスの電源（栗田製作所製、PV-3-HSHV-0835）を装着させた真空スパッタ装置（ロック技研工業製）を用い、下記の条件にてガスバリア層の積層を行った。
・高周波電力(13.56MHz)：1000 W
・ターゲット：Si
・プラズマ生成ガス：Ar, N2, O2
・ガス流量（ml/min）：Ar:100, N2:55, O2:5
・プラズマガス圧力：2×10-1 Pa
・直流高電圧：-5 kV、5 μs（パルス幅）
・ターゲット電力：2500 W
・スパッタ時間：165 s
・膜厚：150nm
【００４１】
（実施例３）
ガス流量をAr:100ml/min、N2:50ml/min、O2:10ml/min、とした以外は実施例２と同様にしてガスバリアフィルムを得た。
【００４２】
（実施例４）
ガス流量をAr:100ml/min、N2:40ml/min、O2:20ml/min、とした以外は実施例２と同様にしてガスバリアフィルムを得た。
【００４３】
（実施例５）
ガス流量をAr:100ml/min、N2:30ml/min、O2:30ml/min、とした以外は実施例２と同様にしてガスバリアフィルムを得た。
【００４４】
（実施例６）
スパッタ時間を33ｓ、膜厚を30nmとした以外は実施例５と同様にしてガスバリアフィルムを得た。
【００４５】
（比較例１）
実施例２と同様にしてフィルム基材（前記と同じ）上に高平滑化層が積層されたフィルムを得た。尚、ガスバリア層は積層されていない。
【００４６】
（比較例２）
実施例２と同様にしてフィルム基材（前記と同じ）上に高平滑化層が積層されたフィルムを得た。該フィルムは真空スパッタ装置のチャンバー内に高平滑化層側をスパッタされるように設置した。該チャンバーは真空引き後、アルゴン、窒素及び酸素からなるプラズマ生成ガスを導入し、珪素をターゲットとしてスパッタすることにより、該フィルム基材上に酸窒化珪素化合物からなるガスバリア層を積層して、ガスバリアフィルムを得た。尚、実施例１〜６と異なり前記フィルム基材側に高周波電力や直流高電圧のパルスの印加（イオンダイナミックミキシング法）は行っていない。実施条件は次のとおりである。
【００４７】
[実施条件(ガスバリア層)]
ガスバリア層の積層の際には、直流高電圧のパルスの電源（栗田製作所製、PV-3-HSHV-0835）を装着させた真空スパッタ装置（ロック技研工業製）を用い、下記の条件にてガスバリア層の積層を行ったが、直流高電圧のパルスの電源は使用しなかった。
・ターゲット：Si
・プラズマ生成ガス：Ar, N2, O2
・ガス流量（ml/min）：Ar:100, N2:50, O2:10
・プラズマガス圧力：2×10-1 Pa
・ターゲット電力：2500 W
・スパッタ時間：165s
・膜厚：150nm
【００４８】
（比較例３）
ガス流量をAr:100ml/min、N2:30ml/min、O2:30ml/min、とした以外は比較例２と同様にしてガスバリアフィルムを得た。
【００４９】
実施例１〜６のガスバリアフィルム、及び比較例１〜３のガスバリアフィルムの構成を表１にまとめて示した。また、表２に、それらの評価結果をまとめて示した。本発明のガスバリアフィルムは、ガスバリア性および密着性に優れていることが分かる。
【００５０】
【表１】
2008246894.tif 000003
【００５１】
【表２】
2008246894.tif 000004